(57)【要約】【課題】導入線と半田との接着性を向上させる導入線材およびこの導入線材を導入線に用いた管球を提供する。【解決手段】ジュメット線１１、ジュメット線１１の表面を被覆する銀被覆層４および銀被覆層４の表面を被覆する金被覆層５と備えたる導入線材１０、およびこの導入線材１０を導入線Ｌ４として使用する管球Ｌを提供する。導入線Ｌ４の外表面が金被覆層５で覆われているため、半田７の接着性がよくまた、酸化することを抑制することができるため耐久性も向上する。【選択図】　図１
2004119289.tif 000002
【特許請求の範囲】
【請求項１】
鉄およびニッケル系合金からなる心金、心金の表面を被覆する銅被覆層および銅被覆層の表面を覆う酸化銅層を備えたジュメット線と；
ジュメット線の表面を被覆する銀被覆層と；
銀被覆層の表面を被覆する金被覆層と；
を具備していることを特徴とする導入線材。
【請求項２】
請求項１の導入線材を導入線として使用する管球。
【発明の詳細な説明】
【０００１】
【発明の属する技術分野】本発明は、ガラスの封止部品として用いられる導入線材およびその導入線材を用いた管球に関する
【０００２】
【従来の技術】従来より、ガラスの封止用の導入線として、電球や蛍光灯のような管球およびブラウン管などの導入線としてジュメット線が用いられている。これは、ジュメット線の熱膨張係数がガラスの熱膨張係数と同等であるため優れた封着性を有するためである。
【０００３】
この種のジュメット線は、ガラスとの封着時の加熱による心金の軟化を防止して十分な硬度を維持できるようにするため、心金に無酸素銅を被覆しその表面を酸化させて酸化銅からなる表面処理層を形成したものがある。（例えば、特許文献１参照）
【０００４】
他には、ジュメット線を鉄―ニッケル系合金からなる芯金を銅層で被覆し銅層の外表面に酸化第一銅層を形成するとともにさらにその外表面を硼砂層で被覆して形成されるとしているものもある（例えば、特許文献２参照）
【０００５】
【特許文献１】特開平７−４５２４４号公報　段落番号
【０００６】
【特許文献２】特開昭５８−３７１５１号公報　（第１頁および第１図）
【０００７】
【発明が解決しようとする課題】しかながら、ジュメット線の外表面が酸化銅や硼砂層であると、この表面は半田の接着性に問題がある。このため、ジュメット線の半田を行う場合には、ガラスとの封着を完了した後、半田を装着する前の工程で、半田付けを行う部分に半田層を形成している。しかしながら、この半田層を形成する工程は、非常に時間がかかり作業が煩雑であった
【０００８】
このため、本発明は、半田の接着性を改良した導入線材およびこの導入線材を用いた管球を提供することにある。
【０００９】
【課題を解決するための手段】請求項１の発明の導入線材は、鉄およびニッケルの合金からなる心金、心金の表面を被覆する銅被覆層および銅被覆層の表面を覆う酸化銅膜ならびに硼砂膜を備えたジュメット線と；ジュメット線の表面を被覆する銀被覆層と；銀被覆層の表面を被覆する金被覆層と；を具備している。
【００１０】
本発明および以下の各発明において、特に指定しない限り、用語の定義および技術的な意味は次による。
【００１１】
ジュメット線は、ＪＩＳのＨ４５４１にて規制されている。心金は、鉄―ニッケル系合金からなり、ニッケルは４０〜５０重量％を含む合金がよく使用される。そうして、その表面に無酸素銅層を形成し、その表面を熱処理にて参加させて表面に酸化銅層を形成する。また、こうして得られた酸化銅層に硼砂層を形成することも許容する。硼砂層を設けることによって、ガラスとの封着性が向上するためである。
【００１２】
このようなジュメット線に、銀被覆層および金被覆層を形成して導入線材を得る。
【００１３】
本発明によれば、ジュメット線の外表面が金被覆層であるために、半田との接着性が向上する。また、金被覆層と銅被覆層との間に銀被覆層を形成しているため、金被覆層の形成が容易に形成できる。また、銀被覆層のみであると表面に酸化銀を形成しやすく、半田との接着性が劣る、また、耐久性が低減する原因となる虞がある。
【００１４】
請求項２の発明の管球は、請求項１のジュメット線を導入線として使用している。
【００１５】
管球とは、放電ランプおよび電球を許容する。本発明によれば、半田との接着性を向上させた導入線を使用した管球が得られるので、プリント基板などに導入線を半田付けするような管球に特に有用である。このような管球としては、自動車の内部や遊技台のパネル照明などに用いられる小型電球などがある。
【００１６】
本発明によれば、導入線と半田との接着性を向上させることができるので、接着性を向上させるために行われていた導入線に半田層を形成する工程を省くことができる。
【発明の実施の形態】本発明の実施形態を図を参照して説明する。図１は、本実施形態の導入線材１０の断面図である。
【００１７】
ジュメット線１１は、鉄―ニッケル系合金からなす心金１を無酸素銅層２にて被覆し、この無酸素銅層２の外表面に酸化銅層３を形成するとともに硼砂層３も形成される。このようなジュメット線１１の製造は、心金に無酸素銅層２を被覆した複合線を大気中又は酸化性雰囲気中で約６００℃〜９８０℃で加熱して無酸素銅層２の表面を酸化させて酸化銅層３を形成したあと、硼砂液に浸水させて硼砂液を塗布し７００℃以上の高温で焼き付けて硼砂層３を形成しスプールやリールに巻き取らせている。酸化銅層と硼砂層は層としては混合した状態で現れる。
【００１８】
そうして、直径が０．８ｍｍのジュメット線１１を形成した後、このジュメット線１１に約０．６μｍの銀被覆層４を形成する。この銀被覆層４は電解メッキで形成できる。このように銀被覆層４を形成したジュメット線１１を直径が０．２５ｍｍになるように線引き加工を行い、その後約０．１μｍの金被覆層５を形成する。この金被覆層５もまた電解メッキ処理にて形成することができる。その後、アニール処理として大気中で約１０００℃に加熱してスプールにて巻き取っている。こうして導入線材１０を得ることができる。
【００１９】
本実施形態の導入線材１０によれば、導入線材１０の外表面に金被覆層を形成しているために半田の接着性が向上する導入線材１０を提供することができる。また、金の被覆層は酸化が抑制でき表面が変色することを抑制するまた導入線材１０の耐久性が向上するものである。
【００２０】
次に、この導入線材１０を使用した管球の例を図２に示す。図２は、小型電球を実装基板に半田により固定したものである。小型電球Ｌは、軟質ガラスからなるバルブＬ１、バルブＬ１内に配設されるフィラメントＬ２およびフィラメントＬ２を支え、バルブＬ１と封着してフィラメントＬ２の電気的接続を図る導入線Ｌ３からなっている。また、導入線Ｌ３は前述した方法で得た導入線材１０を用いている。そうして、フィラメントＬ２の中間部にはフィラメントＬ２を支えるアンカＬ４を備えることもできる。また、バルブＬ１内部は真空または所定のガスの雰囲気に保たれている。
【００２１】
この小型電球Ｌは、基板６に備えられる。基板表面には、図示しないが、銅からなる配線がプリントされている。小型電球Ｌの導入線Ｌ３は半田７にてこの基板６上のプリント配線（図示しない）と電気的に接続され固定される。
【００２２】
本実施形態の導入線材１０を導入線Ｌ３に用いた小型電球Ｌは、導入線Ｌ３の半田７の接着性が向上しているため半田付けが良好となった。このため、従来の小型電球Ｌの半田７の接着性を向上するために行っていた、小型電球Ｌを形成した状態で、導入線Ｌ３に半田層を設ける工程が必要となくなり、製造が容易となった。また、本実施形態のような導入線Ｌ３を用いていてもガラスバルブＬ１との封着性は従来のジュメット線１１と同程度に維持されているので、封着性も向上し、リークなどの不具合の虞のない小型電球Ｌを提供できる。
【００２３】
【発明の効果】請求項１の発明によれば、導入線材の外表面に金被覆層を形成しているために半田の接着性が向上する導入線材を提供することができる。また、金の被覆層は酸化が抑制でき表面が変色することを抑制するまた導入線材の耐久性が向上するものである。
【００２４】
請求項２の発明によれば、導入線と半田との接着性を向上させることができるので、接着性を向上させるために行われていた導入線に半田層を形成する工程を省くことができる管球を提供することができる。
【図面の簡単な説明】
【図１】本発明の実施形態の導入線材の断面図。
【図２】本発明の実施形態の管球が基板に接続された状態を示す図。
【符号の説明】
１０・・・導入線材、１１…ジュメット線、４…銀被覆層、５…金被覆層、Ｌ…小型電球、Ｌ３…導入線、６…基板、７…半田
【図１】
2004119289.tif 000003
【図２】
2004119289.tif 000004